(57)【特許請求の範囲】
【請求項１】
断面十字形状を形成する４つのフィンを有する棒状のタイロッドと、前記各フィンの先端部を断面Ｕ字形に形成されたシースの開口部でそれぞれ挟み、前記フィンの先端部と前記シースの開口部との重なり部を溶接して形成される沸騰水型原子炉用制御棒において、前記フィンと前記シースとの溶接部は、前記フィンと前記シースの重なり部に連なる前記フィンの端面の短手方向に凸面又は凹面が形成されていることを特徴とする沸騰水型原子炉用制御棒。
【請求項２】
断面十字形状を形成する４つのフィンを有する棒状のタイロッドと、前記フィンの先端部に断面Ｕ字形状の開口部を挟んで一定箇所が溶接される４つのシースとから構成され、立設して用いられる沸騰水型原子炉用制御棒において、前記フィンと前記シースとの溶接部は、前記４つのフィンの溶接箇所が、異なる水平位置で溶接されていることを特徴とする沸騰水型原子炉用制御棒。
【請求項３】
断面十字形状を形成する４つのフィンを有する棒状のタイロッドと、前記フィンの先端部に断面Ｕ字形状の開口部を挟んで一定箇所が溶接される４つのシースとから構成され、立設して用いられる沸騰水型原子炉用制御棒において、前記フィンと前記シースとの溶接部は、前記４つのフィンの溶接箇所が異なる水平位置で溶接され、かつ、前記４つのフィンの端面に凸部又は凹部からなる開先形状が形成されていることを特徴とする沸騰水型原子炉用制御棒。
【請求項４】
前記フィンの先端部の開先形状は、フィン先端面が凸状又は凹状のテーパ面又は曲面を有してなる請求項１、２又は３に記載の沸騰水型原子炉用制御棒。
【請求項５】
前記溶接部は、断面十字形状の１８０度離れたフィンの溶接部が同一の水平位置にあり、９０度離れた隣接のフィンの溶接部が異なる水平位置にある請求項１〜４のうちいずれか１項に記載の沸騰水型原子炉用制御棒。
【請求項６】
前記溶接部は、４つのフィンの溶接部が全て異なる水平位置にある請求項１〜４のうちいずれか１項に記載の沸騰水型原子炉用制御棒。
【請求項７】
前記フィンの先端部は、長手方向の全長に溶接用の開先形状が形成されている請求項１〜６のうちいずれか１項に記載の沸騰水型原子炉用制御棒。
【請求項８】
前記フィンの先端部は、前記溶接部のみに溶接用の開先形状が形成されている請求項１〜６のうちいずれか１項に記載の沸騰水型原子炉用制御棒。
【発明の詳細な説明】
【０００１】
【発明の属する技術分野】
本発明は沸騰水型原子炉用制御棒に係り、特に、タイロッドとシース間の健全な溶接構造を有する原子炉用制御棒に関する。
【０００２】
【従来の技術】
従来の沸騰水型原子炉用制御棒の利用環境とその構造を説明する。原子炉内では、核燃料中のウラン２３５が核分裂反応をし、このときに発生する熱を利用し炉水を沸騰させ、同時に発生する中性子が他のウラン２３５を分裂させる連鎖反応が起きている。
【０００３】
核分裂の連鎖反応量を制御するため、中性子吸収材を内部に収納する制御棒が利用される。このうち、沸騰水型原子炉で通常使用される制御棒は、十字型横断面をしており、鉛直方向に立設した４つの筒状の燃料チャンネルボックス間に形成される十字型の隙間に、鉛直方向に移動させて挿入される。
【０００４】
この燃料チャンネルボックス間に形成される十字型の隙間に、制御棒が滑らかに挿入される挿入性を確保するため、制御棒の十字断面を形成する４枚のブレードの厚み寸法や、幅寸法、角度の位置関係、および制御棒の真直性に厳しい品質が要求される。
【０００５】
沸騰水型原子炉用制御棒として最もよく使用されるものは、十字断面を持つタイロッドの各辺にＵ字断面を持つシースを取り付け、シースの内部に中性子吸収材を収納し、タイロッドとシースを溶接接合したものである。
【０００６】
このタイロッドとシースの溶接接合には、シースの一定箇所を溶接部として突出させ、その突出部をスポット溶接している。スポット溶接を施した溶接部では、タイロッドとシースの隙間に炉水が循環しにくくなりよどむ。よどんだ炉水が長期間炉内の照射を受けると腐食環境を発生させ、この状態にスポット溶接部が晒されると隙間腐食発生の可能性がある。
【０００７】
一方、ＴＩＧ溶接を採用して完全溶着させた溶接部は、その構造から炉水がよどむ隙間は発生しない。このため、改良型の沸騰水型原子炉用制御棒のタイロッドとシースの溶接構造は、このＴＩＧ溶接を適用し、完全溶着させる方法が取り入れられている。そこで、従前のスポット溶接から完全溶着可能な溶接構造への変更が求められるようになった。
【０００８】
【発明が解決しようとする課題】
しかしながら、従来型沸騰水型原子炉用制御棒に比較して、改良型沸騰水型制御棒のシースは薄い板材を使用して製作されているので、シース溶接部の間の座屈に対する強度は低下する。
【０００９】
また、シースの突出部をタイロッドのフィンに溶接すると、溶接の熱影響によりタイロッドは長手方向に収縮し、溶接部の間の距離は縮まる。同様に、タイロッドの幅方向にも収縮が生じる。
【００１０】
このように、シースの座屈強度の低下とタイロッドの収縮および溶接部の残留応力により、薄いシースには溶接部である突出部に波打ち現象が発現し、このことが未溶接部のワークの位置関係をずらして溶接品質に影響を与え、上記各寸法を守るための修正作業に時間を費やす原因となっている。
【００１１】
薄いシースをタイロッドフィンにＴＩＧ溶接する際，熱容量の差があるので、アークの入熱で双方に溶融池が発生するまでに時差があり、溶接電流を大きくするとシースが先に溶融し、溶接電流を小さくするとタイロッドフィンが溶融せず、その間にシースに入熱が掛かり熱変形する原因となり、開先形状が変形し溶接品質にばらつきを発生することになる。
【００１２】
そこで、段取り作業と修正作業を減らすために、シースの変形と溶接部の残留応力を抑え、同時にフィン溶接部の重なり代の面とシース突出部との間で裏波ビードが得られ、タイロッドとシース間が完全溶着する良好な溶接品質を得るため、低入熱で入熱範囲が狭く、ＴＩＧ溶接より溶け込みが深いレーザ溶接技術を適用することが考えられる（例えば、特開２０００−３２９８８５号公報、特開平９−６１５７６号公報参照）。
【００１３】
本発明の目的は、沸騰水型原子炉用制御棒のタイロッドと薄いシースとの溶接構造において、レーザ溶接技術を適用するにあたり、溶接部の位置や開先形状を最適化することによって、隙間腐食の発生を予防できる健全性を確保し、溶接品質と寸法精度が向上し、安定した炉心運転が可能な制御棒を提供することである。
【００１４】
【課題を解決するための手段】
上記目的を達成するために、本発明の沸騰水型原子炉用制御棒は、断面十字形状を形成する４つのフィンを有する棒状のタイロッドと、前記各フィンの先端部を断面Ｕ字形に形成されたシースの開口部でそれぞれ挟み、前記フィンの先端部と前記シースの開口部との重なり部を溶接して形成される沸騰水型原子炉用制御棒において、フィンとシースとの溶接部を検討し、フィンとシースの重なり部に連なるフィンの端面の短手方向を凸面又は凹面に形成したり、４つのフィンの溶接箇所を異なる水平位置で溶接するようにした。
【００１５】
本発明によれば、タイロッドのフィンの先端面に、テーパー面または曲面などにより凹凸形状を形成したので、溶接時、完全溶着した重なり代に由来する溶接金属が、フィン部に設けたテーパー面または曲面とシースに連なり、シースの突出部とタイロッドの重なり代の隙間が封をされ、このため、炉水がよどむ隙間が発生せず、隙間腐食の発生が予防されて溶接品質が向上する。
【００１６】
また、溶接部の位置を４つのフィンで異ならせることにより、溶接の入熱を分散できるため、溶接部で発生するタイロッドの収縮とシースの変形を低減することができる。そのため、溶接による変形が抑制された健全な制御棒が得られる。
【００１７】
したがって、タイロッドの縮みや熱負荷の不揃いが原因となる曲がりや捩れが減少し、また、シースでは残留応力を低く抑えられ、シースの波打ち現象の発生がなくなり、フィンの長さや幅寸法と角度の精度が向上する。また、修正作業を短縮することができる。
【００１８】
【発明の実施の形態】
以下、本発明の実施形態について図面を参照して説明する。まず、沸騰水型原子炉用制御棒において、シースとの溶接部であるタイロッドのフィン先端部の開先形状について説明し、次に、十字形状の４つのフィンの溶接位置の異なる配置について説明し、最後に、本制御棒の製造手順と、本発明になる開先形状にレーザ溶接を適用した施工試験について説明する。
【００１９】
図１は、タイロッドとシースの溶接部のフィン先端部開先形状が凸状に形成された例の断面および斜視図である。断面十字形状を形成する４つのフィン８を有する棒状のタイロッド１と、フィン８の先端部に断面Ｕ字形状の開口部を挟んで一定箇所が溶接されるシース２とから構成され、フィン８とシース２との溶接部９の開先形状が、フィン８の端面にテーパ面を有する凸部３１が形成された断面形状となっている。
【００２０】
このような開先形状を採用してレーザ溶接すると、溶接時、完全溶着したフィンの重なり代７に由来する溶接金属が、凸部３１のテーパ面とシース２とに連なり、重なり代７の隙間が封をされ、このため、炉水がよどむ隙間が発生せず、隙間腐食の発生が予防されて溶接品質が向上する。なお、シース２には突出部２３が形成されて溶接部となっている。また、シース２内には中性子吸収材３が入っている。
【００２１】
図２に、開先形状の種々の例を示す。図２（ａ）は、図１に使用した例であり、
タイロッドのフィン８の先端部が、重なり代１０に連なってテーパ面１１となって三角形状に突出している。
【００２２】
図２（ｂ）は、フィン８の重なり代１０から先端側を円弧で繋いだものである。溶接時、重なり代１０に近い位置ほど、シース２の突出部２３と円弧面２４の間にできる隙間は小さくなるので、溶融した金属がシース突出部２３の面と円弧面２４との間で連なりやすく、このため腐食環境となる隙間が塞がれるので、隙間腐食の発生を予防することができる。
【００２３】
図２（ｃ）は、フィン８の重なり代１０より先端側をテーパ面１１と平面を連ねたものである。テーパ面１１は対称である必要はなく、テーパ面１１とテーパ面１１の間はどのような面で連絡させてもよい。テーパ面１１は平面であるため、開先加工が容易になり、使用可能な工具刃の種類が増える利点がある。
【００２４】
図２（ｄ）および（ｅ）は、フィン８の重なり代１０より先端側を、凸な曲面１２ａとしたもの、および凹な曲面１２ａとしたものである。曲面１２ａは対称である必要はなく、また曲面１２ａと曲面１２ａの間は、どのような面で連絡させてもよい。
【００２５】
図２（ｄ）は凸曲面１２ａを使用するので、溶接部であるシース突出部２３の面と凸曲面１２ａの間で溶融した金属が連結しやすくなり、また、溶接部９近傍の母材の量が減少するため溶接の入熱が伝熱で逃げにくく、重なり代１０の温度が上昇し溶融しやすくなるので溶接速度を上げることができる。
【００２６】
図２（ｅ）は凹曲面１２ｂを使用するので、溶接部９近傍の母材の量が図２（ｃ）の形状に比べてさらに減少するため、溶接の入熱が伝熱で逃げにくく、重なり代１０の温度が上昇し溶融しやすくなるので、溶接速度を上げることができる。このため溶接部９の入熱量を低く抑えることができる。
【００２７】
図３は、タイロッドのフィン８の先端部を、凹状に形成した例である。図３（ａ）は、テーパ面１１で三角状のＶ溝が形成され、図３（ｂ）は、コの字型の凹溝とした。また、図３（ｃ）では、曲面１３によって溝の先端部と底部とを形成した。また、図３（ｄ）は、図３（ａ）の溝でＶ溝の先端部に平面１４を形成してある。
【００２８】
図３に示した例でも、図２に記載した例と同様に、溶融した金属が連結しやすくなり、溶接部９近傍の母材の量が減少するため溶接の入熱が伝熱で逃げにくく、重なり代の温度が上昇して溶融しやすくなるので溶接速度を上げることができる。特に、凹溝の両側壁部が完全溶融して完全溶接接合が可能になる。
【００２９】
次に、図４および図５を用いて、タイロッドとシースの溶接部９の配置を変えた例について説明する。図４は、隣接フィンの溶接位置が異なり、１８０度離れたフィン同士は溶接位置を同じにした例を示す斜視図、図５は、各フィンの溶接位置が異なる例を正面図である。
【００３０】
図４において、十字断面形状を形成する４つのフィンを持つ棒状のタイロッドと、このタイロッドと同程度の長さを持ち、Ｕ字断面形状をして縁部に複数の突出した溶接部を形成したシースとから構成され、シースの突出部でフィンを挟み込んで溶接する構造の沸騰水型原子炉用制御棒において、フィンとシース突出部とを溶接する際、１８０度離れた位置にあるシース同士の突出部は同一位置で溶接され、９０度離れた隣接のシース同士はずれた位置で溶接するようにした。
【００３１】
４枚のフィンのシースとの溶接部９が同一位置にある従来方法では、溶接による曲がりなどの変形の方向は、断面のＸ−Ｙ方向混合となり、複雑な変形を発生する。一方、互いに反対側のフィンの溶接部９を同じ位置に、隣接フィンの溶接部９をずらした溶接位置にした図４の方法によれば、溶接の入熱を分散できるため、各溶接部で発生するタイロッドの収縮と、シースの変形を低減できることになる。
【００３２】
また、タイロッドの曲がり方向を、Ｘ軸とＹ軸に分解することができるため、曲がり修正が必要なときには、その修正方向が明確になり、修正作業がきわめて容易となる。その結果、変形のないより健全な制御棒を提供することができる。
【００３３】
図５は、十字形状のタイロッドの４つのフィンとシース突出部との溶接部９を、４つのフィンにおいてそれぞれ異ならせた例である。図において、目視Ａによれば、シース（1）と(3)とで溶接部９がずれ、目視Ｂによれば、シース(2)と(4)とで溶接部９がずれ、しかも、図中に一点鎖線で示すように、隣接フィンごとに順次ずらして螺旋（スパイラル）状に溶接部９を配置した。
【００３４】
このように、タイロッドの長さ方向にスパイラル状に溶接部を配置すると、上記図４の例よりもさらに溶接による入熱が分散する。そのため、入熱による変形と他の溶接部からの影響が低減する。しかも、変形が生じる場合も、螺旋を描くように発生するため、全体的に変形のバランスが得られ、きわめて容易に修正可能となる。そして、レーザ溶接等の低入熱の溶接技術を採用することにより、変形のない健全性の高い溶接棒が得られる。
【００３５】
次に、図６〜図８を用いて、タイロッドのフィン先端部の開先形状の配置について説明する。図６〜図８はタイロッドの正面図とその側面図をあらわしたもので、タイロッド１の全長にわたり溶接部の開先形状を加工したものである。
【００３６】
図６のものは、全長にわたり同様の加工をするため、製造容易で、タイロッドの重量を最も軽くできる利点がある。また、図７および図８のものは、シース２の突出部２３との溶接に必要な開先形状を、必要な箇所にのみ適用した例である。タイロッドの加工量が減少し製作工程の短縮化が図れる。
【００３７】
図７では、断面Ａは溶接に必要な開先加工を施した位置での断面であり、断面Ｂは開先加工を施さない位置での断面である。開先加工を施す位置が４つのフィン８で同じになるので、使用するシース２の縁部にある突出部２３の配置状態が1種類で済む利点がある。
【００３８】
図８では、断面Ａは対向する２つのフィン８に溶接に必要な開先加工を施した位置での断面であり、断面Ｂは、開先加工を施さない位置での断面である。断面Ｃは、断面Ａで開先加工を施したフィン８と直行方向の位置関係にある２つのフィン８に開先加工を施した位置での断面である。タイロッド１とシース２の溶接部が、図７の断面Ａのように1断面に4箇所ではなくなるので、タイロッドに発生する溶接の入熱に起因する曲がり変形の影響を分散することができる利点がある。
【００３９】
次に、本発明になる制御棒の製造手順を、図４を参照して説明する。ステンレス製の板材であるシースは、(1)素材から(2)穴明および凸部の切り出しを行い、プレス機で曲げ(3)加工を行い、次工程送り(10)となる。
【００４０】
一方、制御棒を構成する部品のハンドルや落下速度リミッタ、およびその他の部品(6)を組み立てたもの(7)を、タイロッドの両端部に組み付け溶接(5)を行い、制御棒の骨格を製作して次工程送り(10)となる。
【００４１】
また、中性子吸収材は、素材(8)に加工と組み立ておよび溶接(9)を行い、棒状の部品となる。中性子吸収材をシースに内包し、制御棒のブレードを組み立てる(10)。シースの溶接用突出部と、タイロッドの開先部分を合わせてレーザ溶接(11)を行い、完成(12)となる。
【００４２】
ここで、図１０および図１１を用いて、図２（ａ）に示した断面形状を持つタイロッドに対して行ったレーザ溶接の施工試験について説明する。図２（ｂ）〜（ｅ）およびその他のタイロッドの断面形状も合わせて説明する。本施工試験では、ＹＡＧレーザ溶接機を使用し溶接を行った。施工条件を表１に示す。
【００４３】
【表１】
0003790956.tif 000002
【００４４】
図１０に示すように、タイロッド１とシース２を受け台１３に載せ、シース２を固定金具１４で固定し、熱引き治具（図に記載せず）を取り付け、タイロッド１とシース２の溶接位置を決める。レール１７上に乗り、移動できるレーザ発振器１６から伸びる腕に、レーザトーチ１５およびトレーラガスノズル２１（図１１中に記載）が取り付けられる。
【００４５】
図１１に示すように、タイロッド１のフィン８先端側にある重なり代１０とシース２の溶接用突出部２３を重ね、仮溶接を実施し固定金具１３（図１０中に記載）でシース２を固定する。
【００４６】
シールドガス２０を溶接部に向けて流す。シールドガス２０の種類は本施工試験ではＮ２を使用しているが、溶接部の酸化を防ぐのが目的であるので、Ｈｅ、Ａｒ、Ｎ２など酸化を防ぐ効果をもつガスであればいずれでも良い。また、シールドガス２０の流量は、目的の効果が得られる範囲内で使用している。
【００４７】
次いで、レーザトーチ１５を溶接の開始位置まで移動させ、レーザの焦点を調節する。シース２が薄い板のときに、レーザ光線１９の出力が大きく、溶接速度が小さいと溶け込みが深く、ビード幅も大きく、裏波ビードも得られ、溶接部の完全溶着が得られやすい。このため、フィン８の重なり代１０を大きく取ることができるが、ボイドなどの溶接欠陥が発生しやすい。
【００４８】
また、シース２が厚い板のとき、レーザ光線１９の出力が小さく、溶接速度が大きいと溶け込みが浅くなり、重なり代１０を少なくしないと完全溶着が得られない。また、本施工試験では、溶接棒２０を使用するので、溶接棒２０の供給量が多くなると溶接の入熱が溶接棒の溶融に使用され、このため溶け込みは浅くなり、また供給量が少ないと溶け込みは深くなる。
【００４９】
完全溶着可能な重なり代１０の寸法は、使用するシースの板厚とレーザ光線１９の出力と溶接速度、および溶接棒２０の供給速度に依存する。そのため、製品仕様の溶接部の強度と溶接品質が得られる範囲を調べ、入熱による変形を少なくするため、その中でもレーザの出力の小さいものを選択し、重なり代１０の寸法を決定している。
【００５０】
溶接ビードは、溶接直後は温度が高い状態にあり酸化しやすく、これを防ぐ目的から溶接直後の溶接ビードへ、トレーラガスノズル２１からトレーラガス２２を吹き付け、表面の酸化を防いでいる。トレーラガス２２の種類の選択方法は、シールドガス２０の場合と同じであり、本施工試験ではＮ２を使用している。
【００５１】
本施工試験の結果とＴＩＧ溶接で行った結果を比較したところ、ビード外観と断面金層が良好で優れた溶接品質であり、溶接部近傍の残留応力の低下が確認できた。また、シースの波打ち現象およびブレードなど全体的に変形量の減少が確認でき、制御棒に求められる品質を満たすことが分かった。
【００５２】
【発明の効果】
上述のとおり、本発明によれば、沸騰水型原子炉用制御棒のタイロッドと薄いシースとの溶接構造において、レーザ溶接技術を適用するにあたり、溶接部の位置や開先形状を最適化することによって、隙間腐食の発生を予防できる健全性を確保し、溶接品質と寸法精度が向上し、安定した炉心運転が可能な制御棒が得られる。
【図面の簡単な説明】
【図１】本発明の一実施形態を示す断面および斜視図。
【図２】本発明になる開先形状の凸状の例を示す斜視図。
【図３】本発明になる開先形状の凹状の例を示す斜視図。
【図４】本発明になるシースとタイロッドの溶接部の配置を変えた一例を示す斜視図。
【図５】本発明になるシースとタイロッドの溶接部の配置を変えた他の例を示す斜視図。
【図６】本発明になるタイロッドの開先加工部の一例を示す正面図。
【図７】本発明になるタイロッドの開先加工部の他の例を示す正面図。
【図８】本発明になるタイロッドの開先加工部のさらに他の例を示す正面図。
【図９】本発明になる制御棒の製作手順を示す工程図。
【図１０】本発明におけるタイロッドとシースのレーザ溶接施工試験の説明図。
【図１１】本発明におけるタイロッドとシースのレーザ溶接施工試験の細部の説明図。
【符号の説明】
１  タイロッド
２  シース
３  中性子吸収材
８  フィン
９  溶接部
１０  重なり代
１１  テーパ面
１２  曲面
２３  溶接用突出部
２４  円弧面
３１  凹凸部
【図１】
0003790956.tif 000003
【図２】
0003790956.tif 000004
【図３】
0003790956.tif 000005
【図４】
0003790956.tif 000006
【図５】
0003790956.tif 000007
【図６】
0003790956.tif 000008
【図７】
0003790956.tif 000009
【図８】
0003790956.tif 000010
【図９】
0003790956.tif 000011
【図１０】
0003790956.tif 000012
【図１１】
0003790956.tif 000013